СПЛАВ
ALLOY

Изобретение относится к области металлургии, а именно к составам сплавов, которые могут быть использованы для изготовления деталей тепловых агрегатов, печей.
Известен сплав, включающий, мас.%: углерод 0,01-3,0, кремний 0,01-8,0, марганец 0,01-25,0, алюминий 0,01-10,0, железо 0,01-10,0, кобальт остальное, при этом сплав может дополнительно содержать никель в количестве 0,01-30,0 мас.% (WO 2007/066555 A1, C22C 19/07, 14.06.2007 /1/).
Задачей изобретения является повышение термостойкости сплава.
Технический результат достигается тем, что сплав, содержащий углерод, кремний, марганец, алюминий, железо и никель при следующем соотношении компонентов, мас.%: углерод 3,2-3,4; кремний 1,2-1,8; марганец 0,3-0,4; алюминий 0,3-0,4; железо 0,3-0,4; никель остальное.
В таблице приведены составы сплава.
Компоненты
Содержание, мас.% в составах 1
Углерод
3,2
Кремний
1,2
Марганец
0,4
Алюминий
0,3
Железо
0,3
Никель
остальное
Термостойкость (нагрев до 550°С токами высокой частоты - охлаждение в воде до 20°С), циклы
430-450
3
В сплаве компоненты проявляют себя следующим образом. В случае использования в качестве основы никеля в сплаве выделяются упрочняющие фазы (NiAl), а также интерметаллидные γ'-фазы. Никель образует непрерывные γ-твердые растворы. Марганец замедляет развитие диффузионных процессов в твердом растворе. Углерод и железо способствуют измельчению зерна.
Сплав подвергают термообработке: закалка при температуре 1200°С, выдержка в течение 4-6 часов, охлаждение на воздухе, старение при температуре 800°С в течение 8 часов, охлаждение на воздухе.